Brevet FR3059318A1 — publié le 20180601

BOMBAGE DE VERRE MINCE L'invention concerne un dispositif et un procédé pour le bombage de feuilles de verre, notamment de faible épaisseur, notamment d'épaisseur inférieure ou égale à 1,3 mm et même d'épaisseur inférieure ou égale à 1 mm. Les vitrages feuilletés dont l'une des feuilles de verre est plus mince que les autres, notamment d'épaisseur inférieure ou égale à 1,3 mm, ont donné lieu à d'importants travaux ces dernières années. Une feuille mince présente notamment l'avantage d'être légère et formable à froid, son association dans un vitrage feuilleté aboutissant à un vitrage de bonne qualité. En effet, quand un verre mince est incorporé dans un vitrage feuilleté, le phénomène de bullage périphérique ou de décohésion de l'interface verre/PVB est minimisé. Cet effet bénéfique est d'autant plus important que l'épaisseur du verre utilisé est faible. Un dispositif de bombage est à régler spécifiquement en fonction de l'épaisseur des feuilles et il est difficile de bomber dans une même campagne de fabrication des feuilles d'épaisseur différente. C'est pourquoi, pour un vitrage feuilleté comprenant des feuilles d'épaisseur différentes, chaque feuille est de préférence bombée individuellement (par opposition au bombage d'un empilement de feuilles) dans une campagne de fabrication spécifique à une épaisseur donnée de feuille. Différents procédés de bombage du verre sont connus, comme le bombage par gravité sur squelette, ou le bombage par pressage. On a observé que le bombage par gravité de verre mince sur squelette produit des ondulations à la périphérie de la feuille. Le bombage par pressage peut également donner lieu à la formation de plis en périphérie. Le phénomène responsable de la création de plis en périphérie d'une feuille est une instabilité similaire à du flambement (ou du voilement) de plaques élastiques, déjà observé dans le domaine de la résistance des matériaux. Une manière de réduire la tendance à la formation de plis lors du bombage par pressage est de pincer en premier la périphérie du verre entre un moule et un contremoule puis de procéder au pressage du reste de la feuille. Ce type de pressage, notamment par aspiration contre une forme inférieure pleine de bombage a déjà été proposée dans W02006072721. Ce procédé est 3059318 2 proposé pour le bombage de feuilles empilées par paires et fait intervenir un prébombage par gravité. Dans ce procédé le verre est amené sous une cellule de bombage par un train de supports gravitaires portant chacun un empilement de verre. Le passage du verre d'un charriot au moule inférieur de bombage par 5 aspiration est réalisé par l'intermédiaire d'une forme supérieur aspirante (également appelée « pick-up ») qui prend en charge le verre en le déchargeant du support gravitaire pour le larguer sur le moule inférieur de bombage par aspiration. Ce procédé présente l'inconvénient de faire appel à un prébombage par gravité nécessitant une pluralité de squelettes circulant en train, ainsi 10 qu'une forme supérieur aspirante. On a maintenant conçu un dispositif de bombage particulièrement adapté au verre mince et ne faisant pas appel à un bombage par gravité. De plus, le verre est bombé contre une forme pleine concave, car on s'est aperçu que le bombage de verre mince contre une forme pleine convexe produisait plus 15 d'ondulations inacceptables en périphérie du verre. Dans la présente demande, le verre est généralement sous la forme d'une feuille individuelle, mais peut également se trouver sous la forme d'un empilement de plusieurs feuilles, généralement dans ce cas, un empilement de deux feuilles. Afin de simplifier la description de l'invention, on parle simplement 20 de « verre » pour désigner une feuille individuelle ou un empilement de feuilles. Qu'il s'agisse d'une seule feuille où de plusieurs feuilles superposées, le verre comprend deux faces principales externes, appelées ici face supérieure et face inférieure, le verre étant convoyé dans tous le procédé alors que la face supérieure est tournée vers le haut et la face inférieure est tournée vers le bas. 25 Dans le cas d'un empilement, les feuilles restent empilées pendant tout le processus de convoyage, de bombage et de refroidissement, afin de garantir un formage identique de toutes les feuilles destinées à être assemblées. L'association de ces feuilles de verre dans le vitrage feuilleté final est ainsi réalisée dans de meilleures conditions, menant à un vitrage de meilleure 30 qualité. 3059318 3 Ainsi, l'invention concerne en premier lieu un dispositif de fabrication de verre bombé, ledit verre comprenant une feuille de verre ou un empilement de feuilles de verre, dit le verre, comprenant un poste de bombage, ledit poste de bombage comprenant une forme supérieure pleine concave de bombage et une 5 contreforme inférieure de la forme supérieure, la forme supérieure de bombage étant placée au-dessus de la contreforme inférieure, un moyen d'amenée du verre jusqu'à un support final placé sous la forme supérieure de bombage, le support final étant circonscrit vue de dessus par la contreforme inférieure, le support final formant une surface de réception pour le verre sur laquelle le verre 10 est en position optimale pour le bombage, la contreforme inférieure étant du type cadre et pouvant se déplacer verticalement pour passer en-dessous ou au-dessus de la surface de réception du verre, la forme supérieure de bombage et la contreforme inférieure pouvant être animés d'un mouvement vertical relatif leur permettant de se rapprocher pour pincer entre elles la périphérie du verre 15 et de s'éloigner l'une de l'autre, la forme supérieure de bombage étant munie d'orifices dans sa face de contact avec le verre et d'un moyen d'aspiration pour bomber le verre contre sa face de contact par aspiration au travers desdits orifices. Le verre est bombé dans le cadre d'un procédé industriel, c'est-à-dire 20 que les verres (sous forme de feuille individuelle ou d'empilement de plusieurs feuilles) sont bombés thermiquement l'un après l'autre dans un poste de bombage puis refroidis les uns après les autres après bombage. L'invention concerne également le procédé de bombage de verre par le dispositif selon l'invention, comprenant le positionnement du verre à sa position 25 optimale de bombage entre la forme supérieure de bombage et la contreforme inférieure, le verre étant alors à une température de déformation plastique, puis le pinçage de la périphérie du verre entre la forme supérieure et la contreforme inférieure, puis le bombage du verre par aspiration contre la forme supérieure. Le verre arrive par le moyen d'amenée jusqu'à une position optimale sur 30 le support final sous la forme supérieure de bombage. Cette position optimale est la position que doit avoir le verre sur le support final pour que sa montée 3059318 4 verticale vers la forme supérieure la place en position souhaitée contre la forme supérieure pour le pressage et le bombage. Cette montée faisant quitter le verre du support final pour lui faire rencontrer la forme supérieure est réalisée par un moyen de levage du verre, lequel peut être la contreforme inférieure. 5 Ainsi, selon cette variante, le procédé de bombage comprend l'amenée du verre par le moyen d'amenée, notamment un lit de rouleau, jusqu'au support final sur lequel il prend sa position optimale de bombage entre la forme supérieure de bombage et la contreforme inférieure, puis, le verre étant à sa température de déformation plastique, est soulevé par la contreforme inférieure 10 jusqu'à son contact avec la forme supérieure, puis la périphérie du verre est pincée entre la forme supérieure et la contreforme inférieure, le bombage du verre étant réalisé contre la forme supérieure par aspiration au travers de la face de celle-ci, au moins partiellement après le pinçage. Le bombage peut en effet partiellement commencer avant que le pinçage ne soit terminé. 15 Le moyen de levage peut être une jupe entourant la forme supérieure. Pour faire monter le verre par une jupe, avantageusement, le verre dépasse légèrement, comme de quelques mm, du pourtour de la forme supérieure. Le support final peut être un coussin d'air ou les derniers rouleaux d'un lit de rouleau ayant servi comme moyen d'amenée du verre. Selon les variantes, 20 ce support final peut donc être considéré comme faisant partie du moyen d'amené si le verre finit sa course sur lui vers sa position optimale. Dans tous les cas, le support final ne fait pas obstacle au mouvement vertical de de la contreforme inférieure pour passer au-dessus ou au-dessous du niveau de réception du verre sur le support final. En effet, qu'il s'agisse d'un coussin d'air 25 ou de rouleaux, ce support final est circonscrit vue de dessus par la contreforme inférieure. Le moyen d'amenée peut comprendre un convoyeur à rouleaux (c'est-à-dire un lit de rouleaux) allant jusque sous la forme supérieure de bombage auquel cas les derniers rouleaux situés sous la forme supérieure de bombage 30 forment également le support final. Cependant, pour le cas où le moyen d'amenée est un lit de rouleau, alors, avantageusement, le support final est un coussin d'air, le verre passant directement du lit de rouleau au coussin d'air. En effet, le convoyage de verre mince sur rouleaux est délicat. Le verre a en effet 3059318 5 tendance à s'onduler facilement sur un lit de rouleau lorsque sa vitesse est faible, ce qui est inévitable lorsque le verre arrive en position idoine vis-à-vis de la forme de bombage. Notamment, le risque de formation d'ondulations est encore plus élevé si le verre s'arrête sur les rouleaux. Or le positionnement 5 idéal du verre (également appelé « focalisation », menant à sa position optimale) en vue du bombage est réalisé à très faible vitesse et le verre peut même s'arrêter. C'est pourquoi, dans la présente invention, les derniers instants de convoyage du verre avant bombage sont avantageusement réalisés sur un coussin d'air formant par ailleurs support final. Le verre passe donc 10 avantageusement du lit de rouleaux directement sur un coussin d'air disposé sous la forme supérieure de bombage. La focalisation du verre sous la forme supérieure de bombage est réalisée alors que le verre est sur le coussin d'air. Le verre est ainsi correctement positionné en vue de son bombage sans avoir subi de bombage par gravité produisant une concavité sur la face supérieure du 15 verre. Au contraire, on a observé que l'air chauffé du coussin d'air produit un bombage préliminaire de sorte qu'une concavité se forme sur la face inférieure du verre. Ceci constitue un prébombage produisant des courbures allant dans le même sens que celles du bombage final (face inférieure du verre concave), ce qui est avantageux. Avantageusement, une légère pente descendante dans 20 le sens de déplacement est donnée au coussin d'air chaud de façon à ce que le verre puisse avancer doucement sur le coussin sous l'effet de son seul poids et de sa lancée. Le verre peut alors se focaliser grâce à des butées fixées sur la périphérie de la forme de bombage ou, de préférence, de la contreforme inférieure. Cette butée ne gêne pas la rencontre entre les deux formes devant 25 presser le verre (forme supérieure et contreforme inférieure), une cavité pouvant être formée dans la forme exempte de butée pour recevoir la butée fixée sur l'autre forme. Avantageusement, la butée bascule vers l'extérieur si le verre, en position optimale, en montant vers le haut, risque de frotter par sa tranche contre la butée. Ce serait le cas par exemple si le support final est un 30 coussin d'air et qu'une jupe entourant la forme supérieure aspire le verre avant que la contreforme inférieure portant les butées de focalisation du verre ne monte. 3059318 6 Le moyen d'amenée peut également comprendre une forme supérieure de transfert munie de trous d'aspiration dans sa face tournée vers le bas et apte à prendre en charge du verre hors du poste de bombage pour ensuite le placer dans le poste de bombage sur le support final. Les trous d'aspiration sont reliés 5 à un système d'aspiration. Le verre étant non bombé et plat avant bombage, cette forme supérieure de transfert est avantageusement plate. Dans cette variante, le support final est avantageusement un coussin d'air. Le verre, tout d'abord posé à plat sur un support (comme une table plane, éventuellement chauffée) à proximité du poste de bombage, est pris en charge par la forme 10 supérieure venue aspirer le verre par sa face supérieure, puis, par un déplacement latéral, la forme supérieure largue le verre sur le support final, par arrêt de son aspiration. De la sorte le verre n'a subi ni prébombage par gravité, ni arrêt sur des rouleaux, avant son bombage par la forme supérieure de bombage. Dans cette variante, au moment de sa prise en charge par la forme 15 supérieure de transfert, le verre plat peut être à température ambiante ou par exemple entre la température ambiante et 400°C et en tout cas en-dessous du domaine de température de déformation plastique, et peut être posé sur un support, comme une table, hors du poste de bombage. C'est alors le coussin d'air chaud qui porte le verre à une température de déformation plastique. Ce 20 chauffage est d'autant plus rapide et compatible avec un procédé de cadence industrielle que l'épaisseur du verre est faible, notamment s'agissant d'une feuille individuelle d'épaisseur inférieure ou égale à 1,3 mm et même d'épaisseur inférieure ou égale à 1 mm. L'avantage principal de cette configuration est sa compacité car elle ne fait pas appel à un four à rouleau de 25 convoyage pour amener le verre jusqu'au poste de bombage. En effet, un four à rouleau est consommateur de place au sol. Par contre, le temps de cycle est plus long, puisqu'il faut chauffer le verre par le coussin d'air chaud. Avantageusement, le poste de bombage est dans un four formant cellule de bombage, ladite cellule étant munie de portes permettant au verre d'y rentrer ou 30 d'en sortir. Afin de garder l'avantage de la compacité tout en diminuant l'inconvénient du temps de cycle plus élevé, il est possible de maintenir le support sur lequel repose le vitrage hors du four à une température plus élevée que la température ambiante, comme entre 100 et 400 °C, voire plus chaud. 3059318 7 Pour ce mode de fonctionnement, le verre est une feuille individuelle car une telle forme supérieure de transfert ne peut pas entraîner un empilement de feuilles. Ainsi, le dispositif selon l'invention peut comprendre une forme supérieure de transfert, laquelle est pleine et munie d'orifices dans sa face de 5 contact avec le verre et d'un moyen d'aspiration au travers de ces orifices, apte à prendre en charge le verre par déclenchement de son aspiration, ladite forme étant mobile et apte à prendre en charge le verre hors du poste de bombage et à le transférer dans le poste de bombage puis à le larguer sur le support final. La contreforme inférieure est un cadre venant au contact du verre 10 seulement en sa périphérie, généralement au plus jusqu'à 2 cm et de préférence au plus jusqu'à 1 cm du bord du verre. Avantageusement, la contreforme inférieure déborde du verre vers l'extérieur. Son contact avec le verre peut éventuellement se limiter à toucher l'arrête inférieure du bord du verre. La contreforme inférieure (pouvant également être appelée anneau de 15 pressage) a une forme complémentaire de celle de la forme supérieure. De la sorte, quand elle presse la périphérie de la face inférieure du verre, une étanchéité entre le verre et la forme supérieure peut se produire. Ce pressage est donc suffisant pour apporter l'étanchéité entre le verre et la forme supérieure de bombage. Le pressage est cependant de préférence 20 suffisamment faible pour laisser glisser le verre entre la forme supérieure de bombage et la contreforme inférieure. En effet, au fur et à mesure que le bombage par aspiration est réalisé, les bords du verre se déplacent vers l'intérieur puisque la zone centrale du verre se déplace vers la zone centrale de la forme supérieure. Si le verre ne peut pas glisser entre forme supérieure de 25 bombage et la contreforme inférieure, alors le bombage par aspiration pourrait produire une légère diminution de l'épaisseur du verre. La forme supérieure de bombage concave et la contreforme inférieure peuvent être animées d'un mouvement vertical relatif. Ceci signifie que forme et contreforme peuvent se rejoindre pour pincer le verre, soit par déplacement de 30 l'une d'elle seulement ou par déplacement des deux. Après pinçage du verre, elles peuvent également s'éloigner pour : - permettre à la forme supérieure de larguer le verre, notamment sur un cadre de refroidissement venu se placer entre la forme et la contreforme, et 3059318 8 - permettre à la contre forme de descendre sous le niveau de la surface de réception du verre sur le support final. La forme supérieure est pleine et munie d'une pluralité d'orifices dans sa face de contact avec le verre. Une face pleine signifie qu'elle n'est pas du type 5 cadre pour venir en contact seulement avec la périphérie, mais que sa surface de contact peut venir au contact de toute une surface principale du verre, la périphérie et la zone centrale. Une telle face de contact concave munie d'une pluralité d'orifice est par exemple représentée par la figure 2 du W02006/072721, sauf que dans la présente invention cette face percée est 10 orientée vers le bas. Un moyen d'aspiration communique avec ces orifices pour aspirer la face principale supérieure du verre contre la face de contact, et le bomber par aspiration au travers desdits orifices. Pour le bombage, le verre doit être à une température de déformation plastique, généralement comprise entre 640 et 750°C selon la composition du 15 verre. Il peut être chauffé lors de son convoyage par le moyen d'amenée. Notamment, s'il s'agit d'un lit de rouleaux, celui-ci traverse avantageusement un four tunnel pour chauffer le verre. Si un coussin d'air est utilisé en tant que support final, le coussin d'air envoie de l'air chaud à une température de déformation plastique du verre. Avantageusement, la forme supérieure de 20 bombage est à une température inférieure à celle de l'air du coussin d'air, et à une température susceptible de refroidir suffisamment le verre à son contact pour qu'il se fige. La forme du verre est alors fixée et ne se déforme plus après son largage par la forme supérieure de bombage. Ainsi, le verre est refroidi au contact avec la forme supérieure de bombage de sorte à figer sa forme 25 conformément à celle de la face de contact de la forme supérieure de bombage. Le verre étant à une température de déformation plastique, la périphérie du verre est pincée entre la forme supérieure et la contreforme inférieure, puis le verre est bombé jusqu'à sa forme finale par aspiration contre la forme 30 supérieure. Le pinçage du verre en sa périphérie sert à donner à la périphérie du verre sa forme finale et à étancher le contact entre le verre et la forme supérieure afin que l'aspiration par cette dernière produise effectivement une force de plaquage du verre contre la forme supérieure. Ainsi, l'aspiration au 3059318 9 travers des orifices de la face de contact de la forme supérieure peut commencer avant que le pressage d'étanchéité de la périphérie ne se soit produit. Selon une configuration préférée, le moyen d'amenée est un lit de 5 rouleaux et le support final est un coussin d'air. Avantageusement, le verre est chauffé sur le lit de rouleau à une température inférieure à celle que va lui donner l'air chaud du coussin d'air, de sorte que le verre ne subisse pas trop de déformations lors de son convoyage sur les rouleaux. En arrivant sur le coussin d'air, c'est l'air plus chaud du coussin d'air qui donne alors au verre sa 10 température de bombage. Bien entendu, il n'est pas exclu que le verre ai déjà sa température de déformation plastique avant d'arriver sur le coussin d'air. Avantageusement, le verre passe directement du lit de rouleau sur le coussin d'air, ce dernier étant alors placé juste après le lit de rouleau. Il n'est donc pas nécessaire que le verre s'arrête entre le lit de rouleau et le coussin d'air. 15 Lorsque le verre est sur le support final et à sa température de bombage, la périphérie de sa face supérieure doit venir au contact de la forme supérieure. Celle-ci peut se baisser pour aller à la rencontre du verre, et/ou un moyen de levage du verre peut faire monter celui-ci. La contreforme inférieure peut éventuellement servir de moyen de levage. Cependant, compte tenu de ce que 20 le verre est à sa température de déformation, un certain bombage gravitaire pourrait avoir lieu sur la contreforme, ce qui n'est pas souhaité puisque ce bombage gravitaire donnerait au verre une forme inverse à celle souhaitée et donnée ensuite par la forme supérieure. En effet, la forme supérieure est concave de sorte que la face supérieure du verre en fin de bombage est 25 convexe, or le bombage gravitaire sur la contreforme inférieure donnerait une forme concave à la face supérieure du verre, ce qui n'est pas souhaité. Avantageusement, le moyen de levage du verre est une jupe aspirante entourant la forme supérieure de bombage. Un moyen d'aspiration aspire l'air entre la jupe et la forme supérieure. Cette aspiration est suffisante pour faire 30 monter le verre (même sous forme d'empilement de plusieurs feuilles) jusqu'à son contact avec la forme supérieure. Une telle jupe est par exemple décrite par la figure 3 du W02011/144865, sauf que dans cette figure la forme supérieure est convexe alors que selon l'invention, la forme supérieure est 3059318 10 concave. Une fois le verre au contact de la forme supérieure, la contreforme inférieure presse la périphérie du verre et l'aspiration par les orifices dans la face de contact (que l'on peut appeler aspiration de bombage) bombe le verre. Avantageusement, l'aspiration par la face de contact de la forme supérieure 5 intervient avant le pressage par la contreforme inférieure pour commencer à bomber la zone centrale du verre. Dès que la contreforme inférieure a commencé de presser le verre contre la forme supérieure, l'aspiration par la jupe peut cesser. Lorsque l'aspiration de bombage commence, la contreforme inférieure plaque encore quelques instants le verre contre la forme supérieure 10 de bombage afin 1) de bien sceller l'espace compris entre la périphérie de la face de bombage de la forme supérieure et la périphérie de la face supérieure du verre, 2) d'éviter les fuites et ainsi de maintenir un bon niveau de dépression (vide d'air) entre le verre et la forme supérieure de bombage et 3) laisser le temps au verre de se déformer et de venir en contact avec la surface de la 15 forme supérieure de bombage. Après cela, la contreforme inférieure peut redescendre puisque le verre reste maintenu au contact de la forme supérieure grâce à l'aspiration de bombage. Ainsi, selon un mode avantageux de l'invention, la forme supérieure de bombage est munie d'une jupe aspirante apte à soulever le verre et le maintenir 20 contre la forme supérieure. Une fois que le verre est sur le support final, notamment du type coussin d'air, et à sa température de bombage, la jupe aspirante soulève le verre jusqu'à son contact contre la forme supérieure de bombage, puis le pinçage du verre entre forme et contreforme est réalisé. Le bombage peut commencer avant le pinçage si l'aspiration au travers de la face 25 de contact de la forme supérieure est enclenchée avant le pinçage. Le bombage est terminé après le pinçage. Le bombage du verre est donc réalisé contre la forme supérieure de bombage par aspiration au travers de la face de celle-ci, au moins partiellement après le pinçage, et le cas échéant partiellement avant le pinçage. 30 L'invention concerne notamment un procédé selon lequel le support final comprend un coussin d'air, le moyen d'amenée comprend un lit de rouleau amenant le verre jusqu'au coussin d'air, le verre pouvant passer directement du lit de rouleaux au coussin d'air, la forme supérieure est munie d'une jupe 3059318 11 aspirante apte à soulever le verre et à le maintenir contre la forme supérieure, ledit procédé comprenant l'amenée du verre par le lit de rouleau jusqu'au coussin d'air sur lequel il prend sa position optimale de bombage entre la forme supérieure de bombage et la contreforme inférieure, puis, le verre étant à sa 5 température de déformation plastique, est soulevé par la jupe aspirante jusqu'à son contact avec la forme supérieure, puis la périphérie du verre est pincée entre la forme supérieure et la contreforme inférieure, le bombage du verre étant réalisé contre la forme supérieure par aspiration au travers de la face de celle-ci. Ce bombage du verre est réalisé contre la forme supérieure de 10 bombage par aspiration au travers de la face de celle-ci, au moins partiellement après le pinçage, et le cas échéant partiellement avant le pinçage. En effet, le bombage peut commencer avant le pinçage si l'aspiration au travers de la face de contact de la forme supérieure est enclenchée avant le pinçage. La forme supérieure de bombage est concave, ce qui présente plusieurs 15 avantages par rapport au cas d'une forme supérieure convexe. Tout d'abord, cette concavité est favorable au confinement de l'air et de la chaleur dans le creux de la forme supérieur, l'air chaud restant alors en quelque sorte emprisonné dans cet espace creux. Ceci est très favorable sur le plan énergétique. De plus, cette concavité permet à la forme supérieure d'être 20 toujours très proche des éléments inférieurs de bombage (support final et contreforme inférieure), ce qui renforce encore le confinement de l'air chaud et occasionne des déplacements plus courts de la forme et/ou de la contreforme. Cette compacité du poste de bombage, très favorable sur le plan énergétique, permet même éventuellement de ne pas le placer dans un four. Ainsi, l'écart 25 entre le support final (sa surface de réception du verre) et le point le plus bas de la surface de formage de la forme supérieure de bombage peut même rester en permanence inférieur à (10 mm + l'épaisseur du verre) et même inférieur à (3 mm + l'épaisseur du verre) voire même inférieur à (1 mm + l'épaisseur du verre). Autre avantage de la forme concave, un plaquage du verre contre une 30 forme convexe occasionne plus facilement un contact plus appuyé en zone centrale le temps que la périphérie contacte effectivement la forme supérieure. De plus, un plaquage du verre contre une forme convexe occasionne la formation de plis inacceptables sur la périphérie de verre mince, notamment 3059318 12 d'épaisseur inférieure ou égale à 1,3 mm et même d'épaisseur inférieure ou égale à 1 mm. On a pu observer que cela ne se produit pas dans le cas d'une forme concave. Enfin, un verre mince est moins lourd qu'un verre épais, et le verre mince aspiré par la forme supérieure concave monte très rapidement pour 5 se plaquer contre celle-ci, du fait de sa légèreté. Par ailleurs, un verre mince change plus rapidement de température par conduction qu'un verre épais, de sorte que son figeage au contact de la forme supérieure est rapide. Une fois le bombage du verre contre la forme supérieure de bombage réalisé, les deux formes (forme supérieure et contreforme inférieure) se 10 séparent, le verre restant maintenu contre la forme supérieure dont l'aspiration de bombage est maintenue. A ce stade, pour le cas d'un empilement de plusieurs feuilles, il est possible qu'il soit nécessaire que l'aspiration de la jupe fonctionne également pour maintenir l'empilement entier de feuilles contre la forme supérieure. En effet, le vide créé par les orifices dans la face pleine de la 15 forme supérieure de bombage s'exerce surtout sur la feuille en position supérieure et pas sur les autres feuilles de l'empilement. Cependant, comme toutes ces feuilles sont bien compactées et sans air entre elles, l'empilement devrait rester formé même sans fonctionnement de l'aspiration par la jupe, au moins le temps que le cadre de refroidissement se positionne sous le verre. Si 20 l'aspiration par la jupe a été arrêtée une fois le pressage entre la forme et la contreforme réalisé, alors elle est éventuellement remise en route pour maintenir l'empilement entier contre la forme supérieure. Le cas échéant, l'aspiration par la jupe peut ne pas être arrêtée entre la montée du verre vers la forme supérieure et son largage sur le support de refroidissement. 25 Après bombage, un cadre de refroidissement mobile latéralement peut alors être placé sous la forme supérieure de bombage afin de récupérer le verre bombé largué par celle-ci. Le cadre de refroidissement éloigne ensuite le verre du poste de bombage et le verre est ensuite entrainé vers une zone de refroidissement. 30 Le poste de bombage comprenant la forme supérieure de bombage avec le cas échéant sa jupe, le support final et la contreforme inférieure de bombage ne sont pas forcément dans une enceinte et peut être dans une pièce à l'air ambiant. Une telle configuration à l'air ambiant présente les avantages suivant : 3059318 13 a) un moindre coût, b) une grande visibilité par l'opérateur qui peut facilement diagnostiquer un dysfonctionnement, c) une meilleure accessibilité de l'installation permettant des interventions plus rapides en cas d'incident. Cependant, cette configuration présente les inconvénients liés aux pertes 5 énergétiques ainsi que d'éventuels problèmes de dilatation mal maitrisée des structures mécaniques de l'installation. Avantageusement, le poste de bombage comprenant la forme supérieure de bombage avec sa jupe éventuelle, le support final et la contreforme inférieure, est dans un four, avantageusement muni de portes afin de confiner la chaleur tout en permettant l'entrée et la sortie 10 du verre. Les avantages de cette configuration sont: a) une plus grande stabilité du procédé, b) un meilleur positionnement mécanique des différents organes par suppression des dilatations mal maitrisées des structures de l'installation. Les inconvénients de cette configuration résident essentiellement dans la plus faible accessibilité de l'installation. 15 Avantageusement les surfaces de contact pour le verre de la forme supérieure de bombage et de la contreforme inférieure sont habillées d'un matériau fibreux réfractaire bien connu de l'homme du métier pour adoucir le contact d'un outil avec le verre chaud. Il peut notamment s'agir d'un feutre ou d'un tricot. 20 Le coussin d'air peut être un simple caisson percé d'une pluralité de trous pour l'injection de l'air chaud. La partie supérieure du caisson comprenant ces trous peut être en métal ou en un matériau céramique. Les points d'impact des jets d'air contre le verre en sustentation peuvent éventuellement produire de petites déformations de la feuille de verre, lesquelles peuvent perdurer lors 25 des étapes suivantes du procédé de bombage. Notamment, ces défauts sont éventuellement révélés lorsque l'on assemble deux feuilles de verre composant un produit feuilleté final. Ces marquages sont d'autant plus importants que la pression de l'air injecté est élevée et que les orifices du caisson sont peu nombreux. Pour minimiser cet effet, les trous d'injection de l'air sont 30 avantageusement espacés (de bord de trou à bord de trou) d'une distance comprise dans le domaine allant de 1 à 10 mm. Les trous d'injection peuvent avoir un diamètre compris dans le domaine allant de 0,5 à 5 mm. Par ailleurs, différents essais réalisés ont montré qu'il était préférable que la température de 3059318 14 l'air injecté par le coussin d'air et la température du verre lui-même soient très proches. En effet, lorsque la différence entre ces deux températures est trop élevée, notamment supérieure à 5 °C, des distorsions optiques en transmission peuvent apparaître sur les verres produits. Dans ce cas aussi, ces distorsions 5 sont plus importantes lorsque l'on assemble deux feuilles de verre composant un produit feuilleté final. Le coussin d'air peut aussi souffler son air chaud au travers d'un matériau poreux. Un tel dispositif est très performant et permet un supportage très uniforme du verre. Le matériau poreux peut être composé par exemple 10 d'un empilement de toiles métalliques calandrées et frittées à chaud tels les plaques « Plymesh® » vendues par la société Haver & Boecker ou bien de grains d'Inox compressés et frittés tels que les produits « Poral® » vendu par la société Sintertech. Afin d'adoucir un éventuel frottement entre le verre et la surface 15 supérieur du caisson du coussin d'air, un matériau fibreux, en fibres réfractaires, notamment un feutre métallique aiguilleté à base de fibres fines en acier inoxydable peut être fixé sur la surface supérieure du caisson du coussin d'air. Le moyen de fixation du matériau fibreux, peut être une colle haute température ou bien de la soudure par point. Pour le cas où le caisson du 20 coussin d'air est en métal avec une surface supérieure percée, on peut effectuer les trous simultanément dans la tôle supérieure du caisson et dans le feutre métallique, après que le feutre et la tôle aient été solidarisés. Le caisson du coussin d'air peut être avantageusement composé de plusieurs compartiments individuels transversaux par rapport au sens de défilement du 25 verre afin d'éviter le déséquilibrage du coussin lors de l'arrivée du vitrage. La pression exercée par la lame d'air entre la surface supérieure du caisson du coussin et la surface inférieure du verre peut se traduire par une accumulation d'air chaud pouvant même bomber le verre (à l'image d'une bulle), ce dernier prenant une forme régulière et dont la convexité est dirigée 30 vers le haut. L'amplitude de ce phénomène de bombage du verre dépend de la géométrie du coussin utilisé et des pressions et débit d'air. Ce phénomène peut être évité en limitant la quantité d'air injecté sous la feuille de verre. Par ailleurs, cet effet de bombage du verre en position statique sur le coussin d'air chaud, 3059318 15 peut aussi être limité grâce à l'aménagement dans le caisson du coussin d'air d'évents permettant à l'air chaud de s'échapper et ainsi d'éviter son accumulation sous le verre. Ces évents sont des canalisations traversant le caisson du coussin d'air et permettent à l'air de revenir sous le coussin d'air et 5 d'être évacué. Les évents ont une canalisation indépendante de celle servant à l'alimentation en air du coussin d'air. La figure 1 représente un dispositif selon l'invention prêt à bomber une feuille de verre individuelle. Ce dispositif est ici représenté à l'air libre, c'est-à-dire pas dans une enceinte comme un four. La feuille de verre 1 a été amenée 10 par le lit de rouleaux 2 (moyen d'amenée) sur le coussin d'air 3 (support final). Ce dernier est constitué d'un caisson alimenté en air par une canalisation 4, la surface supérieure 5 du coussin étant percée d'orifices 6 afin que des jets d'air viennent repousser la face principale inférieure 7 du verre. Le déplacement de la feuille a été stoppé en position optimale focalisée par la butée 8. Tel que 15 représenté, la feuille se trouve sur le coussin d'air juste avant son bombage. La feuille se trouve sous une forme supérieure de bombage 9 dont la face de contact 10 pour le verre est concave et tournée vers le bas. Cette face est munie d'orifices 11 au travers desquels une aspiration peut s'exercer sur le verre pour le bomber et/ou le retenir contre la forme supérieure. Une jupe 12 20 entoure la forme supérieure 9. Cette jupe est reliée à un système d'aspiration 13 permettant d'exercer une aspiration périphérique capable de soulever le verre jusqu'à ce que celui-ci vienne au contact de la forme supérieure 9. Une contreforme inférieure 14 est représentée en position basse et sous le plan 90 comprenant la surface de réception du verre afin de pouvoir laisser passer le 25 verre en provenance du lit de rouleau sur le coussin d'air. En cette position, la contreforme inférieure 14 entoure le coussin d'air 3. La contreforme inférieure 14 est capable de monter pour aller pincer la périphérie du verre contre la forme supérieure 9. La figure 2 représente l'étape de bombage du verre contre une forme 30 supérieure 9. Au stade représenté en a), la feuille a été monté jusqu'au contact de sa périphérie avec la forme supérieure grâce à une jupe. Si la feuille venait d'être supportée par un coussin d'air en tant que « support final », elle s'est déjà bombée partiellement sur le coussin d'air. En plus, l'aspiration par la 3059318 16 surface concave de la forme supérieure a été déclenchée avant même que la contreforme inférieure 14 n'intervienne pour presser le verre. Cette aspiration provoque un vide dans l'espace 15 entre le verre 1 et la forme supérieure 9, ce qui engendre la force de bombage contre la forme supérieure. Le verre se 5 bombe donc déjà, comme représenté en a). En b), la contreforme 14 est montée pour presser légèrement la périphérie de la face inférieure de la feuille dans le but d'étancher le contact entre le verre 1 et la forme supérieure 9. Ce pressage donne à la périphérie du verre sa bonne forme et l'aspiration au travers des orifices 11 termine le bombage en zone centrale comme représenté 10 en d). Le stade en b) est un stade intermédiaire du bombage entre a) et c), alors que l'aspiration par la jupe n'est pas encore arrêtée. Le stade en c) est le stade suivant du bombage, l'aspiration par la jupe étant arrêtée. Le stade en d) est le stade final, la contreforme 14 étant déjà redescendue. Au cours de ce processus de bombage, le bord du verre a pu glisser entre la contreforme 14 et 15 la forme supérieure puisque la zone centrale du verre se déplaçait vers la zone centrale de la forme supérieure. La figure 3 représente un dispositif selon l'invention identique à celui de la figure 1 sauf que le poste de bombage 23 (coussin d'air 3 en tant que support final, forme supérieure de bombage 9 avec sa jupe 12, contreforme inférieure 20 14 de pressage) est placé dans un four 20, l'ensemble four + poste de bombage constituant une cellule de bombage 44. Le verre 1 est placé sur un convoyeur à rouleaux 2 (moyen d'amenée) en entrée four. Dans une première partie 21 du four, du type four tunnel à cet endroit, des éléments chauffants 22 alimentés électriquement commencent à chauffer le verre au cours de son 25 convoyage vers le poste de bombage 23. Le verre 1 atteindra sa température de bombage par échange thermique avec le coussin d'air chaud 3. Le four comprend une porte 24 pouvant s'écarter pour laisser passer un cadre de refroidissement (non représenté) et se refermer après évacuation du verre. La figure 4 représente un dispositif selon l'invention comprenant un poste 30 de bombage 23 identique à celui des figures 1 et 3, ledit poste étant dans un four 40. Le verre est posé hors du poste de bombage sur une plaque 41 à la température ambiante ou chauffé par exemple entre 100 et 400°C. Il est ensuite pris en charge par une forme supérieure plane aspirante 42, laquelle 3059318 17 effectue ensuite un déplacement latéral jusqu'entre la forme supérieure et la contreforme inférieure puis largue le verre sur le coussin d'air 3 formant support final. Le verre est directement chauffé par l'air sortant du coussin d'air 3. Selon ce mode de réalisation, la forme supérieure 42 prend en charge le verre (figure 5 4a) grâce à une force d'aspiration et le sépare de la plaque 41. La porte 43 monte et la forme supérieure 42, en tant que moyen d'amenée, entraîne le verre 1 dans la cellule de bombage 44 (figure 4b) et largue le verre sur le coussin d'air 3 (support final). La forme supérieure 42 peut ensuite ressortir de la cellule de bombage 44 pour venir prendre en charge le verre suivant déposé 10 entre temps sur la plaque 41. Après bombage, le verre est évacué de la cellule de bombage 44 par un cadre de refroidissement passant par la porte 24 pour récupérer le verre sous la forme supérieure, le sortir de la cellule de bombage et l'entraîner en zone de refroidissement. La figure 5 représente la partie du procédé selon l'invention après le 15 bombage. En figure 5a) le verre 1 a déjà été bombé par aspiration contre la forme supérieure 9. La contreforme 14 est redescendue et le verre est maintenu contre la forme supérieure 9 du fait que l'aspiration au travers de cette forme a été maintenue. Une porte 24 s'est ouverte pour laisser passer un cadre de refroidissement 50 qui se place sous le verre. Ce cadre offre au verre 20 une surface de contact complémentaire à la sienne à ce stade. L'aspiration au travers de la forme supérieure 9 est stoppée et le cas échéant un léger soufflage au travers des mêmes orifices que pour l'aspiration peut être exercé afin de larguer la feuille bombée sur le cadre de refroidissement 50. Une fois le verre 1 sur le cadre de refroidissement 50, la forme supérieure 9 monte et le 25 cadre de refroidissement 50 sort de la cellule de bombage 44 (voir figure 5b) pour emmener le verre vers une zone de refroidissement. La figure 6 représente différentes variantes de coussin d'air. En Figure 6a), il s'agit du mode de réalisation le plus simple. Un caisson 60 est alimenté en air par une canalisation 61. La face supérieure 62 du caisson est percée 30 d'orifices 63 pour que des jets d'air 64 se forment en direction de la face inférieure du verre. On a pu observer que le verre 1 se bombe naturellement sur le coussin d'air de sorte que sa face inférieure soit concave. Ce 3059318 18 prébombage est avantageux et se forme dans le même sens que le bombage final que doit donner la forme supérieure 9. En figure 6b), le coussin d'air chaud est composé d'une pluralité de compartiments individuels 65.1 à 65.6, ce qui permet de ne pas déséquilibrer 5 l'aéraulique du coussin lorsque le bord avant du verre arrive sur le coussin. C'est un avantage lorsqu'un verre arrive puisque l'équilibrage aéraulique d'un compartiment n'influence pas celui des suivant. Ici, la face supérieure du caisson est un assemblage d'une plaque métallique 66 et d'un feutre 67 solidarisés à la plaque métallique. La plaque et le feutre sont percés pour 10 former les orifices donnant naissance aux jets d'air chaud. En figure 6c), le caisson comprend une pluralité de compartiments individuels comme vu en figure 6b), ces compartiments étant séparés par un espace 66.1 à 66.4 permettant à l'air emprisonné entre le coussin et la surface inférieure du vitrage de s'évacuer en revenant vers le bas au travers du 15 coussin, ce qui évite un phénomène de déformation du vitrage par les jets d'air. Le verre est ici représenté non encore bombé mais il se bombe comme en a) et b). En figure 6d), le coussin d'air chaud est d'un seul tenant (pas compartimenté) et sa surface supérieure 67 est en un matériau poreux à travers 20 lequel l'air chaud peut diffuser. Un caisson 69 est alimenté en air par une canalisation 70 et cet air traverse le matériau poreux pour souffler en surface vers le verre 1. Des évents 71 ont été ménagés au travers du matériau poreux, permettant à l'air de s'échapper en revenant vers le bas au travers du coussin. L'air du coussin ayant été émis vers le verre puis revenu dans le caisson est 25 collecté dans un caisson inférieur 68. Le verre est ici représenté non encore bombé mais il se bombe comme en a) et b). La figure 7 représente un mode de réalisation selon lequel le moyen d'amenée du verre 1 comprend un lit de rouleau 80 allant jusque sous la forme supérieure de bombage 81. C'est donc le même lit de rouleau qui forme le 30 moyen d'amenée et le support final. Les derniers rouleaux 82, formant support final, offrent au verre sa position optimale pour le bombage entre la forme supérieure de bombage 81 et la contreforme inférieure 83. Les butées de focalisation reliées à la contreforme 83 ne sont pas représentées. Les derniers 3059318 19 rouleaux sont ici moins longs que les précédents et sont circonscrits vu de dessus par la contreforme inférieure 83. Cette dernière peut ainsi être abaissée sous la surface de réception du verre comprenant leurs lignes de contact 84 avec le verre (en pointillé sur la figure 7), ou peut monter pour prendre le verre 5 en charge lorsque celui-ci est en position optimale et/ou pour aller presser sa périphérie contre la forme supérieure concave de bombage 81. REVENDICATIONS1. Dispositif de fabrication de verre bombé, ledit verre comprenant une feuille de verre ou un empilement de feuilles de verre, dit le verre, comprenant un poste de bombage, ledit poste de bombage comprenant une forme supérieure pleine concave de bombage et une contreforme inférieure de la forme supérieure, la forme supérieure de bombage étant placée au-dessus de la contreforme inférieure, un moyen d'amenée du verre jusqu'à un support final placé sous la forme supérieure de bombage, le support final étant circonscrit vue de dessus par la contreforme inférieure, le support final formant une surface de réception pour le verre sur laquelle le verre est en position optimale pour le bombage, la contreforme inférieure étant du type cadre et pouvant se déplacer verticalement pour passer en-dessous ou au-dessus de la surface de réception du verre, la forme supérieure de bombage et la contreforme inférieure pouvant être animés d'un mouvement vertical relatif leur permettant de se rapprocher pour pincer entre elles la périphérie du verre et de s'éloigner l'une de l'autre, la forme supérieure de bombage étant munie d'orifices dans sa face de contact avec le verre et d'un moyen d'aspiration pour bomber le verre contre sa face de contact par aspiration au travers desdits orifices. 2. Dispositif selon la revendication précédente, caractérisé en ce que le support final comprend un coussin d'air. 3. Dispositif selon la revendication précédente, caractérisé en ce que le moyen d'amenée comprend un lit de rouleau amenant le verre jusqu'au coussin d'air, le verre pouvant passer directement du lit de rouleaux au coussin d'air. 4. Dispositif selon la revendication 2 caractérisé en ce que le moyen d'amenée comprend une forme supérieure de transfert pleine et munie d'orifices dans sa face de contact avec le verre et d'un moyen d'aspiration au travers de ces orifices, ladite forme étant mobile et apte à prendre en charge le verre par aspiration hors du poste de 3059318 21 bombage et à le larguer sur le coussin d'air dans le poste de bombage. 5. Dispositif selon la revendication 1, caractérisé en ce que le moyen d'amenée comprend un lit de rouleau formant également le support 5 final. 6. Dispositif selon l'une des revendications précédentes, caractérisé en ce que la forme supérieure de bombage est munie d'une jupe aspirante apte à soulever le verre et à le maintenir contre la forme supérieure. 10 7. Dispositif selon l'une des revendications précédentes, caractérisé en ce qu'un cadre de refroidissement mobile latéralement est apte à être placé sous la forme supérieure de bombage afin de récupérer le verre bombé largué par la forme supérieure et l'éloigner du poste de bombage. 15 8. Dispositif selon l'une des revendications précédentes, caractérisé en ce que le poste de bombage est dans un four. 9. Procédé de bombage d'une feuille de verre ou d'un empilement de feuilles de verre, dit le verre, par le dispositif de l'une des revendications précédentes comprenant le positionnement du verre à 20 sa position optimale de bombage entre la forme supérieure de bombage et la contreforme inférieure, le verre étant alors à une température de déformation plastique, puis le pinçage de la périphérie du verre entre la forme supérieure et la contreforme inférieure, le bombage du verre étant réalisé contre la forme 25 supérieure par aspiration au travers de la face de celle-ci, au moins partiellement après le pinçage. 10. Procédé selon la revendication précédente, caractérisé en ce que la forme supérieure est munie d'une jupe aspirante apte à soulever le verre et le maintenir contre la forme supérieure et en ce que après 30 que le verre soit en position optimale de bombage sur le support final, la jupe aspirante soulève le verre jusqu'à son contact contre la forme supérieure, puis le pinçage est réalisé. 3059318 22 11. Procédé de bombage de verre par le dispositif de la revendication 3, la forme supérieure étant munie d'une jupe aspirante apte à soulever le verre et à le maintenir contre la forme supérieure, ledit procédé comprenant l'amenée du verre par le lit de rouleau jusqu'au coussin 5 d'air sur lequel il prend sa position optimale de bombage entre la forme supérieure de bombage et la contreforme inférieure, puis, le verre étant à sa température de déformation plastique, est soulevé par la jupe aspirante jusqu'à son contact avec la forme supérieure, puis la périphérie du verre est pincée entre la forme supérieure et la 10 contreforme inférieure, le bombage du verre étant réalisé contre la forme supérieure par aspiration au travers de la face de celle-ci, au moins partiellement après le pinçage. 12. Procédé de bombage de verre par le dispositif de la revendication 1, comprenant l'amenée du verre par le moyen d'amenée, notamment 15 un lit de rouleau, jusqu'au support final sur lequel il prend sa position optimale de bombage entre la forme supérieure de bombage et la contreforme inférieure, puis, le verre étant à sa température de déformation plastique, est soulevé par la contreforme inférieure jusqu'à son contact avec la forme supérieure, puis la périphérie du 20 verre est pincée entre la forme supérieure et la contreforme inférieure, le bombage du verre étant réalisé contre la forme supérieure par aspiration au travers de la face de celle-ci, au moins partiellement après le pinçage. 13. Procédé selon l'une des revendications précédentes de procédé, 25 caractérisé en ce l'écart entre le support final et le point le plus bas de la surface de formage de la forme supérieure de bombage reste en permanence inférieur à (10 mm + l'épaisseur du verre) et même inférieur à (3 mm + l'épaisseur du verre) voire même inférieur à (1 mm + l'épaisseur du verre). 30 14. Procédé selon l'une des revendications précédentes de procédé, caractérisé en ce qu'après bombage, un cadre de refroidissement mobile latéralement est placé sous la forme supérieure de bombage afin de récupérer le verre bombé largué par la forme supérieure de 3059318 23 bombage puis de l'éloigner du poste de bombage en vue de son refroidissement. 15. Procédé selon l'une des revendications précédentes de procédé, caractérisé en ce qu'entre le moment ou le verre commence à se 5 rapprocher de la forme supérieure de bombage et son contact avec la forme supérieure de bombage, le verre est à une température supérieure à celle de la forme supérieure de bombage. 16. Procédé selon la revendication précédente caractérisé en ce que le verre est refroidi au contact avec la forme supérieure de bombage de 10 sorte à figer sa forme conformément à celle de la face de contact de la forme supérieure de bombage. 17. Procédé selon l'une des revendications précédentes de procédé, caractérisé en ce que le verre est une feuille individuelle d'épaisseur d'au plus 1,3 mm, voire d'épaisseur d'au plus 1 mm. 15 18. Procédé selon l'une des revendications précédentes de procédé, caractérisé en ce pour le bombage contre la forme supérieure de bombage, le verre est à une température comprise entre 640 et 750°C.